(57)【要約】      （修正有）【課題】良好な特性を備えた球状酸窒化アルミニウム粉末の製造方法の提供。【解決手段】（Ａ）酸化アルミニウム粉末と樹脂を提供し、前記酸化アルミニウム粉末と前記樹脂を溶媒中に分散溶解させ、混合スラリーを形成する工程Ｓ１０１と、（Ｂ）前記混合スラリーを噴霧乾燥し、球状粉末を形成する工程Ｓ１０２と、（Ｃ）前記球状粉末を不活性雰囲気下で炭化処理し、炭化球状粉末を形成する工程Ｓ１０３と、（Ｄ）前記炭化球状粉末を窒化雰囲気下において、温度１４５０℃〜１５５０℃で炭素熱還元する工程Ｓ１０４と、（Ｅ）前記炭素熱還元された球状粉末を窒化雰囲気下において、温度１７００℃〜１７３０℃で継続して窒化反応させる工程Ｓ１０５と、（Ｆ）前記窒化後の球状酸窒化アルミニウム粉末を酸化雰囲気下で脱炭し、球状酸窒化アルミニウム粉末を形成する工程Ｓ１０６と、を含む、球状酸窒化アルミニウム粉末の製造方法。【選択図】図１
2019026501.tif 000002
【特許請求の範囲】
【請求項１】
球状酸窒化アルミニウム粉末の製造方法であって、
（Ａ）酸化アルミニウム粉末と樹脂を提供し、前記酸化アルミニウム粉末と前記樹脂を溶媒中に分散溶解させて混合スラリーを形成する工程と、
（Ｂ）前記混合スラリーを噴霧乾燥し、球状粉末を形成する工程と、
（Ｃ）前記球状粉末を不活性雰囲気下で炭化処理し、炭化球状粉末を形成する工程と、
（Ｄ）前記炭化球状粉末を窒化雰囲気下において、温度１４５０℃〜１５５０℃で炭素熱還元する工程と、
（Ｅ）前記炭素熱還元された球状粉末を窒化雰囲気下において、温度１７００℃〜１７３０℃で継続して窒化反応させる工程と、
（Ｆ）前記窒化後の球状酸窒化アルミニウム粉末を酸化雰囲気下で脱炭する工程と、
を含むことを特徴とする、球状酸窒化アルミニウム粉末の製造方法。
【請求項２】
前記酸化アルミニウム粉末の結晶構造が、α−アルミナ相、γ−アルミナ相、δ−アルミナ相またはその組み合わせの群のいずれかであることを特徴とする、請求項１に記載の球状酸窒化アルミニウム粉末の製造方法。
【請求項３】
前記樹脂が、フェノール樹脂、エポキシ樹脂、ポリエステル樹脂、ポリメタクリル酸メチル、ポリテトラフルオロエチレンまたはメラミン−ホルムアルデヒド樹脂よりいずれかが選択されることを特徴とする、請求項１に記載の球状酸窒化アルミニウム粉末の製造方法。
【請求項４】
前記溶媒が水、メタノール、エタノール、イソプロピルアルコール、ノルマルブタノール、またはアセトン水溶液よりいずれかが選択されることを特徴とする、請求項１に記載の球状酸窒化アルミニウム粉末の製造方法。
【請求項５】
前記酸化アルミニウム粉末と前記樹脂の重量比が１：０.０５〜０.２５であることを特徴とする、請求項１に記載の球状酸窒化アルミニウム粉末の製造方法。
【請求項６】
前記工程（Ａ）の混合方法が撹拌またはボールミルであることを特徴とする、請求項１に記載の球状酸窒化アルミニウム粉末の製造方法。
【請求項７】
前記工程（Ｃ）の炭化処理温度が５００℃〜７００℃であることを特徴とする、請求項１に記載の球状酸窒化アルミニウム粉末の製造方法。
【請求項８】
前記工程（Ｄ）の炭素熱還元時間が１〜５時間であることを特徴とする、請求項１に記載の球状酸窒化アルミニウム粉末の製造方法。
【請求項９】
前記工程（Ｅ）の窒化反応時間が１〜５時間であることを特徴とする、請求項１に記載の球状酸窒化アルミニウム粉末の製造方法。
【請求項１０】
前記工程（Ｄ）と工程（Ｅ）の窒化雰囲気が、純窒素ガス、窒素ガスと水素ガスの混合ガスまたは窒素ガスとアンモニアガスの混合ガスであることを特徴とする、請求項１に記載の球状酸窒化アルミニウム粉末の製造方法。
【発明の詳細な説明】
【技術分野】
【０００１】
本発明は酸窒化アルミニウム粉末の製造方法に関し、特に、球状酸窒化アルミニウム粉末の製造方法に関する。
【背景技術】
【０００２】
立方晶スピネル型酸窒化アルミニウム（γ−ＡｌＯＮ）はＡｌ２Ｏ３−ＡｌＮの安定単相、立方固溶体構造の一種であり、透明多結晶セラミックスに属し、その硬度は１７.７ＧＰａ、強度は３８０ＭＰａで、単結晶サファイアに次ぐものとなっている。単結晶と比較して、γ−ＡｌＯＮは良好な成型性を備え、大きくて形状が異なる部材の製造がしやすく、その融点は酸化アルミニウムより高く、良好な耐高温性、熱安定性及び耐侵蝕性を備えており、理想的な構造セラミックス及び耐火材料となっている。γ−ＡｌＯＮは紫外可視光と中赤外線光の範囲に対して良好な光透過性（波長０.２〜５μｍ、透過率＞８０％）を備え、赤外線耐高温窓、防弾装甲材料、エアシールド等の方面における応用の潜在性が極めて高い。
【０００３】
従来の酸窒化アルミニウム粉末の合成方法としては主に固相反応法（ｓｏｌｉｄ−ｓｔａｔｅ  ｒｅａｃｔｉｏｎ）及び炭素熱還元窒化法（ｃａｒｂｏｔｈｅｒｍａｌ  ｒｅｄｕｃｔｉｏｎ  ａｎｄ  ｎｉｔｒｉｄａｔｉｏｎ）がある。固相反応は酸化アルミニウムと窒化アルミニウムの固相混合を採用しており、その合成経路は簡単であるが、窒化アルミニウム原料は価格が高く、かつ窒化アルミニウムは水と加水分解しやすいため、大量生産はコストが高くなり、またその合成温度は１７５０℃以上にしなければならない。炭素熱還元窒化法は酸化アルミニウムと炭素粉末を原料として利用し、得られる酸窒化アルミニウム粉末は純度が高く、コストが低いため、大量工業化生産に適している。
【０００４】
炭素熱還元窒化法を応用して高純度の酸窒化アルミニウム粉末を製造するとき、反応物が固体と固体の混合物であるため、炭素粉と酸化アルミニウム顆粒が充分に接触されず、均一に混合することが難しい。大量生産を行い、堆積高さを増加すると、窒化反応を行うための窒素ガスを進入させにくくなり、反応が不完全になる問題が存在する。炭素熱還元窒化法で合成される酸窒化アルミニウム粉末は灰色がかった白または灰色がかった黒であり、酸窒化アルミニウム（ＡｌＯＮ）粉末は温度が１６５０℃未満では熱力学が不安定な状態になるためである。このため、その合成温度を１６５０℃以上にしなければならず、純相の酸窒化アルミニウム粉末を合成させるには１７５０〜１８２５℃の温度下で製造する必要がある。しかしながら、この温度下では相隣する酸化アルミニウム粉末に局部的な焼結と凝集現象が生じやすい。従来の炭素熱還元窒化法は反応温度が高く、反応時間も長いため、粉末の粒径が大きくなりやすく、小さい粒径の酸窒化アルミニウム粉末を得ることは困難である。
【０００５】
酸窒化アルミニウムセラミックスの透明度とその光学性質は酸窒化アルミニウム粉末原料の合成に非常に大きな影響を受ける。理想的な透明度及び光学性質を備えた酸窒化アルミニウムセラミックスを形成するには、高純度かつ均一に分布した小粒径の酸窒化アルミニウム粉末を原料とし、酸窒化アルミニウムグリーン体の緻密度を高め、焼結の緻密化を促進する必要がある。例えば、中国特許第１０５８３７２２２号があるが、この特許はゾルゲル法を採用し、アルミニウムイソプロポキシドとナノカーボンブラックを原料として、安定剤（テトラヒドロフラン）と分散剤（ＰＥＧ）を加えて混合し、加水分解により前駆体を取得して、前駆体を２０時間静かに放置し、乾燥、研磨、スクリーニングを行った後、１６５０〜１７００℃下で２時間炭素熱還元を行い、粒度分布が均一で粒径が３μｍより小さい、単相の酸窒化アルミニウム粉末を得るものである。しかしながら、中国特許第１０５８３７２２２号において、ゲル状の前駆体の製造は、プロセスが複雑で長い時間を要する。中国特許第１０１９２８１４５号は、高活性γ−Ａｌ２Ｏ３と炭素源（カーボンブラックとナノ炭素粉末）を原料とし、湿式高エネルギーボールミルに炭素熱還元窒化法を組み合わせ、単一相の酸窒化アルミニウム粉末を製造するものである。しかしながら、中国特許第１０１９２８１４５号で得られる酸窒化アルミニウム粉末は凝集がひどく、長時間の湿式高エネルギーボールミルを通じてやっと小粒径（１μｍ未満）の均一に分布した酸窒化アルミニウム粉末を得ることができる。中国特許第１０５６２２１０４号は、粒径が１０〜１００ｎｍの活性炭素粉末とγ−Ａｌ２Ｏ３と分散剤を純水中でボールミルによる混合分散を行い、１０〜３６時間後にスラリーを得る。その後、フリーズドライを経てゆっくりと昇温させ、１０時間後混合粉末を得る。窒素ガス雰囲気で１７００〜１８００℃まで昇温させ、１〜２時間温度を維持し、粒径が２μｍ未満の酸窒化アルミニウム粉末を得ることができる。しかしながら、フリーズドライ技術は低温下で水分をゆっくりと昇華させるため、比較的長い乾燥時間を要する。中国特許第１０２１８０６７５号は、硝酸アルミニウム、尿素、ナノカーボンブラックを原料とし、ＰＥＧを分散剤、炭酸水素アンモニウムとアンモニア水を沈殿剤として使用し、共沈法を通じて前駆体を製造する。前駆体の２４時間沈殿、洗浄、ベーキング、研磨後、窒素ガス下で２〜４時間１７５０℃に維持し、顆粒寸法が４μｍ未満の酸窒化アルミニウム純相を得る。しかしながら、中国特許第１０２１８０６７５号は共沈法を使用して前駆体を製造するため、沈殿時間が長く、プロセスが複雑である。上述の酸窒化アルミニウムの製造方法は、その混合と乾燥時間が１０〜２０時間と長く、コストの抑制が難しいため、工業的量産を実現することができない。
【０００６】
このため、現在業界では、コストが比較的低い酸化アルミニウムと炭素含有材料を原料として採用でき、簡易で省エネ、時間短縮が可能なプロセスを組み合わせ、業界のニーズを満たす球状窒化アルミニウム粉末を製造できる、球状酸窒化アルミニウム粉末の製造方法を発展させる必要がある。
【先行技術文献】
【特許文献】
【０００７】
【特許文献１】中国特許第１０５８３７２２２号明細書
【特許文献２】中国特許第１０１９２８１４５号明細書
【特許文献３】中国特許第１０５６２２１０４号明細書
【特許文献４】中国特許第１０２１８０６７５号明細書
【発明の概要】
【発明が解決しようとする課題】
【０００８】
上述の従来技術の欠点に鑑み、本発明の主な目的は、原料の混合、噴霧乾燥、炭化、炭素熱還元、窒化反応、脱炭等の工程を含み、良好な特性を備えた球状酸窒化アルミニウム粉末を製造できる、球状酸窒化アルミニウム粉末の製造方法を提供することにある。
【課題を解決するための手段】
【０００９】
本発明の採用する噴霧乾燥処理方式は、原料を含有する混合スラリーを、高速旋回方式で霧化して、酸化アルミニウム表面に樹脂の薄い層を生成させ、乾燥した球状固体粉末を産生し、乾燥プロセスが迅速であり、かつ本発明の炭素熱還元と窒化反応は、二段階の昇温を通じて連続して行われ、球状酸窒化アルミニウム粉末を直接得ることができ、球状酸窒化アルミニウムの製造プロセスの経済性が向上されるとともに、その球状酸窒化アルミニウム粉末は酸窒化アルミニウムセラミックスの成型（ドライプレスと鋳込み成形）に広く用いることができ、赤外線耐高温窓、防弾装甲材料、エアシールド等の方面に応用することができる。
【００１０】
上述の目的を達するため、本発明に基づく球状酸窒化アルミニウム粉末の製造方法は、（Ａ）酸化アルミニウム粉末と樹脂を提供し、前記酸化アルミニウム粉末と前記樹脂を溶媒中に分散溶解させ、混合スラリーを形成する工程と、（Ｂ）前記混合スラリーを噴霧乾燥し、球状粉末を形成する工程と、（Ｃ）前記球状粉末を不活性雰囲気下で炭化処理し、炭化球状粉末を形成する工程と、（Ｄ）前記炭化球状粉末を窒化雰囲気下において、温度１４５０℃〜１５５０℃で炭素熱還元する工程と、（Ｅ）前記炭素熱還元された球状粉末を窒化雰囲気下において、温度１７００℃〜１７３０℃で継続して窒化反応させる工程と、（Ｆ）前記窒化後の球状酸窒化アルミニウム粉末を酸化雰囲気下で脱炭する工程と、を含む。
【００１１】
上述の工程（Ａ）の酸化アルミニウム粉末の結晶構造は、α−アルミナ相、γ−アルミナ相、δ−アルミナ相、またはその組み合わせの群のいずれかを選択でき、前記樹脂は、フェノール樹脂、エポキシ樹脂、ポリエステル樹脂、ポリメタクリル酸メチル、ポリテトラフルオロエチレンまたはメラミンーホルムアルデヒド樹脂のいずれかを選択でき、前記溶媒が水、メタノール、エタノール、イソプロピルアルコール、ノルマルブタノールまたはアセトン水溶液のいずれかを選択でき、前記酸化アルミニウム粉末と前記樹脂の重量比が１：０.０５〜０.２５であり、前記混合方法が撹拌またはボールミルである。
【００１２】
上述の工程（Ｃ）の炭化処理温度は５００℃〜７００℃であり、工程（Ｄ）の炭素熱還元時間は１〜５時間であり、窒化雰囲気が純窒素ガス、窒素ガスと水素ガスの混合ガスまたは窒素ガスとアンモニアガスの混合ガスであり、工程（Ｅ）の窒化反応時間が１〜５時間であり、窒化雰囲気が純窒素ガス、窒素ガスと水素ガスの混合ガスまたは窒素ガスとアンモニアガスの混合ガスである。
【発明の効果】
【００１３】
本発明の球状酸窒化アルミニウム粉末の製造方法の特色は、コストが比較的低い原料を採用し、炭素成分を含有する樹脂と酸化アルミニウム粉末を噴霧乾燥法により、酸化アルミニウム表面に樹脂の薄い層を生成させ、数十ミクロンの球状の均一な混合粉末にし、その球状粉末が大きな比表面積を備え、かつ樹脂の炭化後高活性多孔物質が形成され、酸化アルミニウムとの接触表面積が増大し、かつ二段階の昇温を通じ、炭素熱還元と窒化反応を連続して行い、直接球状酸窒化アルミニウム粉末を得ることができ、プロセスが簡単で省エネ効果も兼ね備えている。
【００１４】
以上の概述と以下の詳細な説明及び図面はいずれも本発明の予定する目的を達するために採る方法、手段、効果を説明するためのものである。本発明のその他目的及び利点については、後続の説明と図面で述べる。
【図面の簡単な説明】
【００１５】
【図１】本発明の球状酸窒化アルミニウム粉末の製造方法のフローチャートである。
【図２】本発明の実施例の噴霧乾燥を経た後の球状粉末の走査電子顕微鏡画像である。
【図３】本発明の実施例の炭化処理を経た後の炭化球状粉末の走査電子顕微鏡画像である。
【図４】本発明の実施例のＸ線粉末回折パターン図である。
【図５】本発明の実施例の炭素熱還元と窒化反応を経た後の球状酸窒化アルミニウム粉末の走査電子顕微鏡画像である。
【発明を実施するための形態】
【００１６】
以下、特定の具体的な実施例を挙げて本発明の実施方法を説明する。この技術分野を熟知した者であれば本明細書に開示された内容から本発明の利点と効果を容易に理解できるであろう。
【００１７】
本発明の球状酸窒化アルミニウム粉末の製造方法は、噴霧乾燥の方式を利用して、炭素含有樹脂で酸化アルミニウム粉末の表面を均一に覆い、１回の炭化後均一に混合し、かつ二段階の熱処理を行い、１４５０℃〜１５５０℃下で炭素熱還元反応を行い、さらに１７００℃〜１７３０℃の高温下で粉末の窒化反応を継続して行い、窒化後の粉末に対して酸化雰囲気環境で脱炭作業を実施して、球状酸窒化アルミニウム粉末を製造する。そのうち炭素熱還元反応では、樹脂で酸化アルミニウム粉末表面を被覆し、炭化後の樹脂成分を還元剤として、窒化雰囲気下で、酸化アルミニウムを還元して少量の窒化アルミニウムを生成し、少量の窒化アルミニウムを酸化アルミニウムと反応させて、酸窒化アルミニウム粉末を生成する。
【００１８】
図１の本発明の球状酸窒化アルミニウム粉末の製造方法のフローチャートを参照する。図に示すように、本発明の球状酸窒化アルミニウム粉末の製造方法は、（Ａ）酸化アルミニウム粉末と樹脂を提供し、前記酸化アルミニウム粉末と前記樹脂を溶媒中に分散溶解させ、混合スラリーを形成する工程Ｓ１０１と、（Ｂ）前記混合スラリーを噴霧乾燥し、球状粉末を形成する工程Ｓ１０２と、（Ｃ）前記球状粉末を不活性雰囲気下で炭化処理し、炭化球状粉末を形成する工程Ｓ１０３と、（Ｄ）前記炭化球状粉末を窒化雰囲気下において、温度１４５０℃〜１５５０℃で炭素熱還元する工程Ｓ１０４と、（Ｅ）前記炭素熱還元された球状粉末を窒化雰囲気下において、温度１７００℃〜１７３０℃で継続して窒化反応させる工程Ｓ１０５と、（Ｆ）前記窒化後の球状酸窒化アルミニウム粉末を酸化雰囲気下で脱炭する工程Ｓ１０６と、を含む。
【００１９】
そのうち、酸化アルミニウム粉末の結晶構造は、α−アルミナ相、γ−アルミナ相、δ−アルミナ相またはその組み合わせの群のいずれかを選択でき、樹脂材料は、フェノール樹脂、エポキシ樹脂、ポリエステル樹脂、ポリメタクリル酸メチル、ポリテトラフルオロエチレンまたはメラミン−ホルムアルデヒド樹脂のいずれかを選択でき、溶媒は水、メタノール、エタノール、イソプロピルアルコール、ノルマルブタノールまたはアセトン水溶液のいずれかを選択できる。原料混合には、酸化アルミニウム粉末と樹脂の重量比が１：０.０５〜０.２５の範囲を採用することができ、混合方法は撹拌またはボールミルを選択できる。
【実施例】
【００２０】
〔実施例１〕
１００ｇのγ−酸化アルミニウム粉末を１０００ｍＬのエタノールに入れ、分散溶液を形成し、別途１０ｇのフェノール樹脂を１０００ｍＬのエタノールに溶解させ、樹脂溶液を形成する。その後、上述の２つの溶液を均一に混合し、混合スラリーを形成する。その後、混合スラリーを霧化器の回転速１００００ｒｐｍの条件下で、噴霧乾燥で球状粉末を形成する。図２の本発明の実施例の噴霧乾燥を経た後の球状粉末の走査電子顕微鏡画像を参照する。図に示すように、噴霧乾燥後の粉末は丸い球体の形状を呈し、数十ミクロンの球状粉末である。その後、得られた球状粉末を窒化ホウ素ルツボ（ＢＮルツボ）に入れ、７００℃下、窒素ガス雰囲気の高温炉内で炭化処理を行う。炭化時間は２時間とし、炭化球状粉末を形成する。図３の本発明の実施例の炭化処理後の球状粉末の走査電子顕微鏡画像を参照する。炭化後の球状粉末を毎分１０℃で昇温させ、１４５０℃下で２時間温度を維持し、窒素ガスまたは窒素と水素の混合ガスの雰囲気下の高温炉内で炭素熱還元を行う。図４の本発明の実施例のＸ線粉末回折パターン図を参照する。図に示すように、実施例１の１４５０℃で２時間温度を維持して炭素熱還元した後の粉末は少量の窒化アルミニウム相とα−酸化アルミニウム（Ａｌｆａ相−酸化アルミニウム）を示す。
【００２１】
〔実施例２〕
１００ｇのγ−酸化アルミニウム粉末を１０００ｍＬのエタノールに入れ、分散溶液を形成し、別途１０ｇのフェノール樹脂を１０００ｍＬのエタノールに溶解させ、樹脂溶液を形成する。その後、上述の２つの溶液を均一に混合し、混合スラリーを形成する。その後、混合スラリーを霧化器の回転速１５０００ｒｐｍの条件下で、噴霧乾燥で球状粉末を形成する。その後、得られた球状粉末を窒化ホウ素ルツボ（ＢＮルツボ）に入れ、７００℃下、窒素ガス雰囲気の高温炉内で炭化処理を行う。炭化時間は２時間とし、炭化球状粉末を形成する。炭化後の球状粉末を昇温速度毎分１０℃で昇温させ、１５５０℃下で２時間温度を維持し、窒素ガスまたは窒素と水素の混合ガスの雰囲気下の高温炉内で炭素熱還元を行う。図４の本発明の実施例のＸ線粉末回折パターン図を参照する。図に示すように、実施例２の１５５０℃で２時間温度を維持して炭素熱還元した後の粉末は少量の窒化アルミニウムとα−酸化アルミニウム （Ａｌｆａ相−酸化アルミニウム）の混合相を示す。
【００２２】
〔実施例３〕
１００ｇのγ−酸化アルミニウム粉末を１０００ｍＬのエタノールに入れ、分散溶液を形成し、別途１０ｇのフェノール樹脂を１０００ｍＬのエタノールに溶解させ、樹脂溶液を形成する。酸化アルミニウムとフェノール樹脂の重量比は１：０.１である。その後、上述の２つの溶液を均一に混合し、混合スラリーを形成する。その後、混合スラリーを霧化器の回転速１３０００ｒｐｍの条件下で、噴霧乾燥で球状粉末を形成する。その後、得られた球状粉末を窒化ホウ素ルツボ（ＢＮルツボ）に入れ、７００℃下、窒素ガス雰囲気の高温炉内で炭化処理を行う。炭化時間は２時間とし、炭化球状粉末を形成する。炭化後の球状粉末を毎分１０℃の速度で昇温させ、１５５０℃下で２時間温度を維持し、窒素ガスまたは窒素と水素の混合ガスの雰囲気下の高温炉内で炭素熱還元を行い、さらに１７００℃まで昇温させ、３時間温度を維持して窒化反応を行い、球状酸窒化アルミニウム粉末を形成する。図５の本発明の実施例の炭素熱還元と窒化反応を経た後の球状酸窒化アルミニウム粉末の走査電子顕微鏡画像を参照する。図に示すように、二段階の昇温法を経た後の粉末は丸い球体の形状を呈し、その粒径は約２０〜４０μｍである。図４の本発明の実施例のＸ線粉末回折パターン図を参照する。図に示すように、製造して得られた粉末は酸窒化アルミニウム単一の純相を呈し、球状酸窒化アルミニウム粉末が製造されていることが証明されている。最後に空気中で、温度５８０℃で５時間脱炭作業を行い、脱炭後の球状酸窒化アルミニウム粉末を得る。
【００２３】
従来の炭素熱還元法と比較して、本発明の製造方法は炭素含有樹脂を使用してカーボンブラック系を置き換え、噴霧乾燥の方式を利用して、炭素含有樹脂で酸化アルミニウム粉末の表面を均一に覆い、１回の炭化後均一に混合し、炭素熱還元反応温度を大幅に下げ、１５５０℃より低い温度範囲内で窒化アルミニウム相を合成することができる。樹脂と酸化アルミニウム粉末を均一に混合し、酸化アルミニウム粉末外層を被覆することで、酸化アルミニウム粉末を高温下でも凝集しにくくし、高い分散性と流動性を具備させている。その原料の混合、霧化造粒プロセスは迅速であり、窒化後数十ミクロンの球状酸窒化アルミニウム粉末を大量生産でき、その球状酸窒化アルミニウム粉末は酸窒化アルミニウムセラミックスの成型に広く用いることができ、赤外線耐高温窓、防弾装甲材料、エアシールド等の方面に応用することができる。このため、本発明の製造方法は工程が簡単で、生産コストが低く、経済性と省エネ効果を具備しており、未来の応用分野がより広くなっている。
【００２４】
上述の実施例は例示的に本発明の特徴と効果を説明したのみであり、本発明の実質的技術内容の範囲を限定するものではない。関連技術を熟知する者であれば本発明の要旨と範疇を逸脱せずに、上述の実施例に対して修飾と変更が可能であろう。したがって、本発明の権利保護範囲は、後述の実用新案登録請求の範囲に記載されたとおりである。
【符号の説明】
【００２５】
Ｓ１０１〜Ｓ１０６：工程
【図１】
2019026501.tif 000003
【図２】
2019026501.tif 000004
【図３】
2019026501.tif 000005
【図４】
2019026501.tif 000006
【図５】
2019026501.tif 000007
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
球状酸窒化アルミニウム粉末の製造方法であって、
（Ａ）酸化アルミニウム粉末と樹脂を提供し、前記酸化アルミニウム粉末と前記樹脂を溶媒中に分散溶解させて混合スラリーを形成する工程と、
（Ｂ）前記混合スラリーを噴霧乾燥し、球状粉末を形成する工程と、
（Ｃ）前記球状粉末を不活性雰囲気下で炭化処理し、炭化球状粉末を形成する工程と、
（Ｄ）前記炭化球状粉末を窒化雰囲気下において、温度１４５０℃〜１５５０℃で炭素熱還元する工程と、
（Ｅ）前記炭素熱還元された球状粉末を窒化雰囲気下において、温度１７００℃〜１７３０℃で継続して窒化反応させる工程と、
（Ｆ）前記窒化後の球状酸窒化アルミニウム粉末を酸化雰囲気下で脱炭する工程と、
を含み、
前記酸化アルミニウム粉末と前記樹脂の重量比が１：０.０５〜０.２５であることを特徴とする、球状酸窒化アルミニウム粉末の製造方法。
【請求項２】
前記酸化アルミニウム粉末の結晶構造が、α−アルミナ相、γ−アルミナ相、δ−アルミナ相またはその組み合わせの群のいずれかであることを特徴とする、請求項１に記載の球状酸窒化アルミニウム粉末の製造方法。
【請求項３】
前記樹脂が、フェノール樹脂、エポキシ樹脂、ポリエステル樹脂、ポリメタクリル酸メチル、ポリテトラフルオロエチレンまたはメラミン−ホルムアルデヒド樹脂よりいずれかが選択されることを特徴とする、請求項１に記載の球状酸窒化アルミニウム粉末の製造方法。
【請求項４】
前記溶媒が水、メタノール、エタノール、イソプロピルアルコール、ノルマルブタノール、またはアセトン水溶液よりいずれかが選択されることを特徴とする、請求項１に記載の球状酸窒化アルミニウム粉末の製造方法。
【請求項５】
前記工程（Ａ）の混合方法が撹拌またはボールミルであることを特徴とする、請求項１に記載の球状酸窒化アルミニウム粉末の製造方法。
【請求項６】
前記工程（Ｃ）の炭化処理温度が５００℃〜７００℃であることを特徴とする、請求項１に記載の球状酸窒化アルミニウム粉末の製造方法。
【請求項７】
前記工程（Ｄ）の炭素熱還元時間が１〜５時間であることを特徴とする、請求項１に記載の球状酸窒化アルミニウム粉末の製造方法。
【請求項８】
前記工程（Ｅ）の窒化反応時間が１〜５時間であることを特徴とする、請求項１に記載の球状酸窒化アルミニウム粉末の製造方法。
【請求項９】
前記工程（Ｄ）と工程（Ｅ）の窒化雰囲気が、純窒素ガス、窒素ガスと水素ガスの混合ガスまたは窒素ガスとアンモニアガスの混合ガスであることを特徴とする、請求項１に記載の球状酸窒化アルミニウム粉末の製造方法。